(57)【特許請求の範囲】
【請求項１】
カード基材上にストライプ状の磁気記録層を設け、前記磁気記録層上に転写方式でホログラム層、透明な耐摩耗層が順次積層されており、前記耐摩耗層の鏡面仕上げの鋼鉄に対する動摩擦係数が０．１５以下であって、前記ホログラム層の幅が前記磁気記録層の幅よりも０．６ｍｍ大きいことを特徴とする磁気カード。
【請求項２】
前記耐磨耗層と前記ホログラム層の合計の層厚が５〜１０μｍの範囲であることを特徴とする請求項１に記載の磁気カード。
【発明の詳細な説明】
【０００１】
【発明の属する技術分野】
本発明は、ストライプ状の磁気記録層の上にホログラム層を積層したキャッシュカードやクレジットカード等の磁気カードに関するものである。
【０００２】
【従来の技術】
近年、複写機の精度向上は著しく、特にカラー複写機の普及はカードを含めた各種の有価証券類の偽造を容易にしている。このため、カラーコピーに対する偽造防止手段として、種々の方法が考えられているが、その中でも金属フィルムや金属光沢インキ等の光輝性を有した材料を利用したものが数多く提案されている。
【０００３】
最も代表的なコピー防止手段としてホログラムパターン、回折格子パターンが利用されている。このホログラムパターン、回折格子パターンは画像を微細な凹凸状に形成したものであり、これにより光の屈折と干渉により見る角度に応じて色や画像の変化を生じるため、カラーコピーを使用して再現することは不可能である。また、ホログラムパターン及び回折格子パターンを製造するには、高度な技術と大型な設備が必要となるため、贋造等の偽造に対しても有効な手段である。
以下、本発明においてホログラムと記す場合は、通常に汎用されているホログラムパターン及び回折格子パターンを包含した意味を表すこととする。
【０００４】
このホログラムが偽造防止に有効な手段であるため、ポリエチレンテレフタレート（ＰＥＴ）等のプラスチックフィルムを基材としたホログラム転写箔を磁気記録層が設けられている反対側の面に、或いは同一面の異なる場所に転写して形成されていた。
ホログラムが磁気記録層と独立した別の位置に転写した場合、磁気情報をデッドコピーされる恐れが考えられる。
【０００５】
また、磁気記録層に直接ホログラムシールを貼ることも考えられる。しかし、磁気ヘッドで磁気記録層の情報を読み取る際にシールの厚さだけ磁気ヘッドが離れてしまうので、読み取りを誤ったり、読み取りが不能になる等のトラブルが発生する。
【０００６】
【発明が解決しようとする課題】
本発明は、上記のように磁気記録層に直接ホログラムを設けても読み取り／書き込み等の情報処理に支障無くでき、且つ偽造が困難な磁気カードを提供することを課題としている。
【０００７】
【発明が解決しようとする手段】
本発明の請求項１に記載の発明は、カード基材上にストライプ状の磁気記録層を設け、前記磁気記録層上に転写方式でホログラム層、透明な耐摩耗層が順次積層されており、前記耐摩耗層の鏡面仕上げの鋼鉄に対する動摩擦係数が０．１５以下であって、前記ホログラム層の幅が前記磁気記録層の幅よりも０．６ｍｍ以上大きいことを特徴とする磁気カードである。
【０００８】
本発明の請求項２に記載の発明は、耐磨耗層とホログラム層の合計の層厚が５〜１０μｍの範囲であることを特徴とする請求項１に記載の磁気カードである。
【００１１】
【発明の実施の形態】
本発明を図に基づいて詳細に説明する。
図１は、ストライプ状の情報記録部（１０）を設けた本発明の磁気カードの平面図であり、図２は図１のｘ−ｘ部における断面構成図である。
【００１２】
厚さが０．４５ｍｍ〜０．５５ｍｍ程度の白色硬質塩化ビニル、白色ポリエチレンテレフタレート等のカード基材（１１）にストライプ状（幅５ｍｍ〜１５ｍｍ）の磁気テープ（１２）を所定位置に仮止めし、加熱、加圧してカード基材に埋め込んで磁気記録層を形成する。
或いは、塩化ビニル／酢酸ビニル共重合体、ブチラール樹脂、アクリル樹脂等の樹脂をバインダーとし、γーＦｅ2 Ｏ3 ，Ｃｏ含有Ｆｅ2 Ｏ3 等の磁性体を主成分とする磁気インキで印刷方式で磁気記録層を形成してもよい。
【００１３】
この磁気テープ（１２）にホログラム層（１３）を幅が磁気テープより０．６ｍｍ以上大きいホログラム転写箔リボンを用いて転写させて形成する。しかる後、ホログラム層（１３）上に耐摩耗層（１４）をグラビア印刷或いはスクリーン印刷方式で膜厚が２〜４μｍ程度になるように形成する。
【００１４】
転写リボン箔（３０）の構成を図３に示す。
【００１５】
ホログラム転写箔リボンの支持体（３１）上に剥離層（３２）が形成され、剥離層の上にはホログラムパターンを有するレリーフ形成層（３３ａ）と、金属反射層（３３ｂ）が蒸着またはスパッタリング等により形成されている。
【００１６】
ホログラムパターンは、微細な凹凸パターンからなるホログラムパターンを有するニッケル製の金型を加熱押圧するなどの周知の方法により成型される。
【００１７】
金属反射層（３３ｂ）上にはカード基材に転写させるための接着層（３４）あり、剥離層が形成されている支持体（３１）の反対側の面には転写時のスティキングを防ぐためのトップコート層（３５）を設けてある。
【００１８】
転写リボンの支持体（３１）は、ポリエチレンテレフタレートフィルムが汎用されている。厚さは、どのようなものを使用してもよいが、レリーフパターンの形成適性及び転写適性を考慮すると１０μｍ〜４０μｍ程度の厚さが好ましい。
【００１９】
剥離層（３２）は、ホログラム層（３３）をより効果的にカード基材に転写させるために設けられたもので、アクリル樹脂、塩化ゴム系樹脂、セルロース系樹脂、塩素化ポリプロピレン樹脂にオイルシリコン、脂肪族アミド、ステアリン酸亜鉛を剥離改良剤として添加したものが用いられる。この層の厚さは、０．３〜２μｍ程度にする。
【００２０】
レリーフ形成層（３３ａ）は、ポリカーボネート樹脂、ポリスチレン樹脂、ポリ塩化ビニル等の熱可塑性樹脂、不飽和ポリエステル樹脂、メラミン樹脂、エポキシ樹脂、ウレタン（メタ）アクリレート等の熱硬化性樹脂が用いられる。この層の厚さを約０．３〜１μｍ程度に塗布する。これに１００℃〜２００℃に加熱した金型を押圧することでホログラムパターンを成型する。
【００２１】
金属反射層（３３ｂ）は、Ａｌ，Ａｕ，Ａｇ，Ｓｎ，Ｃｕ等の金属、或いは透明で高屈折率であるＳｂ2 Ｓ3 ，ＺｎＳ，Ｓｂ2 Ｏ3 ，Ｓｉ2 Ｏ3 ，Ｉｎ2 Ｏ3 ，ＴｉＯ2 ，Ａｌ2 Ｏ3 ，ＺｒＯ2 等の金属酸化物を蒸着またはスパッタリング等により形成されている。この層の厚さは、０．０３〜０．１μｍ程度にする。
【００２２】
接着層（３４）は、塩酢ビ系接着剤、アクリル系接着剤、ポリエステル系接着剤等であり、厚さは１〜２μｍ程度にする。
【００２３】
バックコート層（３５）は、アクリル樹脂、セルロース系樹脂、ポリエステル系樹脂等の熱可塑性樹脂、或いはアクリルポリオール、ポリエステルポリオールの熱硬化成樹脂に滑剤として界面活性剤、ポリエチレンワックス、シリコンワックスを添加したものである。厚さは１〜２μｍ程度にする。
【００２４】
上記のホログラム転写箔リボンを用いて、磁気記録層に剥離層（３２）で分離させてホログラム層を転写させた後、耐摩耗層（１４）をホログラム層を覆うように印刷で積層させる。
耐摩耗層は、滑剤としてシリコンワックスを含有するアクリル系、ウレタン系の反応硬化型或いは紫外線硬化型の透明インキ、例えば東洋インキ（株）製のＵＲ５６０Ｎ，ＹＬ１０５ＵＲが使用できる。厚さは２〜４μｍ程度にする。
【００２５】
次に、所望の大きさに打ち抜いて磁気カードを作成する。
【００２６】
磁気カードを耐久試験機により往復運動による摩耗テストを行ったところ、耐摩耗層を設けない場合は１０数回でホログラム層が傷付き、１００回程度で磁気記録層が露出してしまったが、本発明の耐摩耗層を設けた場合は１０００回でも異常がなかった。また、リーダ／ライダによる読み取り／書き込みも支障なく行うことが出来ることも確認できた。
【００２７】
【発明の効果】
本発明は、磁気記録層上に少し幅の広いホログラム層を設けているので、ホログラムを転写する際に少しずれてしまっても、隠蔽性が低下することはない。
さらに、ホログラム層上に耐摩耗層を設け、前記耐磨耗層のＪＩＳ  Ｋ ７１２５に規定された方法で測定する金属（鏡面仕上げの鋼鉄）に対する動摩擦係数を０．１５以下とすることにより、リーダ／ライタの磁気ヘッドに対する耐久性が確保できるとともに、読み取り／書き込みも支障なくできる。また、磁気記録層上に直接ホログラム層を設けることでホログラム層を貼り替えて変造するような偽造が困難となる。また、磁気記録層のみにホログラム層を設けただけなので、高価なホログラムの使用量が少なく製造コストが低い偽造防止対策であり、またサインパネルに悪影響を与えることもない。
【図面の簡単な説明】
【図１】本発明の磁気カードの平面図である。
【図２】図１におけるｘ−ｘ部の断面図である。
【図３】ホログラム転写箔リボンの構成を説明する断面図である。
【符号の説明】
１…磁気カード
１０…情報記録部
１１…カード基材
１２…磁気テープ
１３…ホログラム層
１４…耐摩耗層
２０…サインパネル
３０…ホログラム転写リボン
３１…支持体
３２…剥離層
３３…ホログラム層
３３ａ…レリーフ形成層
３３ｂ…金属反射層
３４…接着層
３５…トップコート
【図１】
0004332942.tif 000002
【図２】
0004332942.tif 000003
【図３】
0004332942.tif 000004